본 발명 의 고강 도 열연 강판 은 , 상부 베이 나이트 상 을 주상 으로 한다 . 상부 베이 나이트 상 이란 , 라스 형상 의 베이 니 틱 페라이트 와 베 이 니 틱 페라이트 의 사이 에 , Fe 계 탄화물 및 / 또는 잔류 오스테나이트 상 을 갖 는 조직 ( 단 , 라스 형상 의 베이 니 틱 페라이트 와 베 이 니 틱 페라이트 의 사이 에 Fe 계 탄화물 및 / 또는 잔류 오스테나이트 상 을 전혀 갖 지 않 는 경우 를 포함 함 ) 을 의미 한다 . 베이 니 틱 페라이트 는 , 폴리 고 널 페라이트 와 는 달리 , 형상 이 라스 형상 이 고 또한 내부 에 비교 적 높 은 전위 밀도 를 갖 기 때문 에 , SEM ( 주사 형 전자 현미경 ) 이나 TEM ( 투과 형 전자 현미경 ) 을 이용 하 여 용이 하 게 구별 을 할 수 있 다 . 인장 강도 ( TS ) 가 980 ㎫ 이상 인 강도 를 실현 하 고 , 저 온 인성 을 높이 기 위해서 는 , 상부 베이 나이트 상 을 주상 으로 할 필요 가 있 다 . 상부 베이 나이트 상 의 면적 률 이 75 . 0 ％ 이상 이 고 , 또한 , 상부 베이 나이트 상 의 평균 입경 이 12 . 0 ㎛ 이하 이 면 , 980 ㎫ 이상 의 인장 강도 ( TS ) 와 우수 한 저온 인성 을 겸비 할 수 있 다 . 한편 , 상부 베이 나이트 상 의 면적 률 이 97 . 0 ％ 이상 에서 는 , 강판 의 항 복비 ( YR ) 가 92 . 0 ％ 를 초과 해 버려 , 우수 한 장 출 성형 성 이 얻 어 지 지 않 는다 . 따라서 , 상부 베이 나이트 상 의 면적 률 을 75 . 0 ％ 이상 97 . 0 ％ 미만 으로 한다 . 상부 베이 나이트 상 의 면적 률 은 , 바람직 하 게 는 80 . 0 ％ 이상 , 보다 바람직 하 게 는 85 . 0 ％ 이상 이 다 . 또한 , 상부 베이 나이트 상 의 평균 입경 은 , 바람직 하 게 는 11 . 0 ㎛ 이하 , 보다 바람직 하 게 는 10 . 0 ㎛ 이하 이 다 . 더욱 바람직 하 게 는 9 . 0 ㎛ 이하 이 다 .